(57)【特許請求の範囲】
【請求項１】
アルミニウムを含有するシリコンを加熱溶融して溶融物を得、リン／アルミニウム質量濃度比が０．００９以上になるように、得られた溶融物にリンを添加すること、又は、
アルミニウムを含有するシリコンに、リン／アルミニウム質量濃度比が０．００９以上になるようにリンを添加して混合物を得、得られた混合物を加熱溶融することによって、
アルミニウム、リン及びシリコンを含有する溶融混合物を調製した後、
鋳型内において一方向に０．２〜２．５℃／ｍｍの温度勾配の下で、前記溶融混合物を凝固させるリン添加シリコンの製造方法。
【請求項２】
前記アルミニウムを含有するシリコンが、ハロゲン化ケイ素を金属アルミニウムにより還元して得られる還元シリコンである請求項１記載の方法。
【請求項３】
前記アルミニウムを含有するシリコンを酸洗した後に、加熱溶融する請求項１または２に記載の方法。
【請求項４】
前記アルミニウムを含有するシリコンを減圧下で加熱溶融する請求項１〜３のいずれかに記載の方法。
【請求項５】
前記アルミニウムを含有するシリコンが、一方向凝固により精製させたシリコンである請求項１〜４のいずれかに記載の方法。
【発明の詳細な説明】
【技術分野】
【０００１】
本発明は、第一にｎ型太陽電池用シリコン、および第二にリン添加シリコンの製造方法に関し、詳しくは特定濃度でアルミニウム及びリンを含有し、ｎ型太陽電池用途に適したシリコン、およびリン添加シリコンを製造する方法に関する。
【背景技術】
【０００２】
シリコンにリンを添加して得られたリン添加シリコンは、ｎ型半導体であって、太陽電池の原材料として有用である。かかるリン添加シリコンは、加熱溶融状態のシリコンにリンを添加することにより製造することができる。また、シリコンにリンを添加して混合物を得、得られた混合物を加熱溶融させても製造することができる。
【０００３】
一方、シリコンの製造方法として、ハロゲン化ケイ素を金属アルミニウムにより還元する方法が知られている（例えば、特許文献１参照）。かかる方法により得られる還元シリコンには、不純物としてアルミニウムが含まれる可能性がある。また、還元シリコンがアルミニウムを含有する場合、かかるアルミニウムを含有する還元シリコンはｐ型の特性を示し、太陽電池特性も良好とは言えず、このままでは太陽電池の原材料として用いるのは困難である。そのため、例えば前記アルミニウムを含有する還元シリコンを加熱溶融し、鋳型内で温度勾配を一方向に設けた状態で凝固させた後、アルミニウムが偏析し、濃縮した領域を除去する、いわゆる方向凝固法により精製してから用いることが考えられる。
【０００４】
また、方向凝固法で製造されるアルミニウムを含有するｎ型太陽電池用シリコンは知られていない。精製された還元シリコンにリンを添加する方法も、知られていない。
【先行技術文献】
【特許文献】
【０００５】
【特許文献１】特開平２−６４００６号公報
【発明の概要】
【発明が解決しようとする課題】
【０００６】
本発明の一つの課題は、アルミニウムを含有するｎ型太陽電池用シリコンを提供することである。
本発明の他の課題は、アルミニウムを含有するシリコンから精製されたリン添加シリコンを経済的に製造する方法を提供することである。
【課題を解決するための手段】
【０００７】
本発明者らは、上記課題を解決すべく鋭意研究を重ねた結果、以下の知見を見出した。（ａ）アルミニウムを含有する加熱溶融したシリコンを方向凝固法により精製する前または後のいずれかにリンを添加すると、精製されたリン添加シリコンが得られる。
（ｂ）特に、リンを添加した後にリン添加シリコンを一方向に凝固させると、凝固後のシリコンにおいて、アルミニウム等の不純物は冷却過程で温度勾配の低温側に位置していた領域から高温側に位置していた領域に向かって偏析するのに対し、リンの分布には偏析が比較的少ない。
（ｃ）アルミニウムを含有する加熱溶融したシリコンを方向凝固法により精製する際に、シリコン中のリン／アルミニウム質量濃度比が０．００９以上になるようにリンを添加すると、方向凝固法による精製後はｎ型太陽電池用シリコンが得られる。
（ｄ）特に、質量濃度が、０．００１〜１．０ｐｐｍのアルミニウムおよび０．００１１〜１．１ｐｐｍのリンを含有し、かつ、リン／アルミニウム質量濃度比が１．１以上であるｎ型太陽電池用シリコンは、太陽電池の原材料として有用である。
本発明は、これらの知見により完成されたものである。
【０００８】
すなわち、本発明のｎ型太陽電池用シリコンは、以下の構成からなる。
（１）質量濃度が、０．００１〜１．０ｐｐｍのアルミニウムおよび０．００１１〜１．１ｐｐｍのリンを含有し、かつリン／アルミニウム質量濃度比が１．１以上であることを特徴とするｎ型太陽電池用シリコン。
（２）アルミニウムを含有するシリコンに、リン／アルミニウム質量濃度比が０．００９以上になるようにリンを添加して混合物を得、得られた混合物を加熱溶融して溶融物を得、得られた溶融物を鋳型内において一方向の温度勾配の下で凝固させることにより得られた前記（１）記載のシリコン。
（３）アルミニウムを含有するシリコンを加熱溶融して溶融物を得、得られた溶融物に、リン／アルミニウム質量濃度比が０．００９以上になるようにリンを添加して溶融混合物を得、得られた溶融混合物を、鋳型内において一方向の温度勾配の下で凝固させることにより得られた前記（１）記載のシリコン。
【０００９】
また、本発明のリン添加シリコンの製造方法は、以下の構成からなる。
（４）アルミニウムを含有するシリコンを加熱溶融して溶融物を得、得られた溶融物にリンを添加すること、又は、
アルミニウムを含有するシリコンにリンを添加して混合物を得、得られた混合物を加熱溶融することによって、
アルミニウム、リン及びシリコンを含有する溶融混合物を調製した後、
鋳型内において一方向の温度勾配の下で、前記溶融混合物を凝固させるリン添加シリコンの製造方法。
（５）前記溶融混合物の調製において、リン／アルミニウム質量濃度比が０．００９以上になるようにリンを添加する前記（４）記載の方法。
（６）前記アルミニウムを含有するシリコンが、ハロゲン化ケイ素を金属アルミニウムにより還元して得られる還元シリコンである前記（４）または（５）記載の方法。
（７）前記アルミニウムを含有するシリコンを酸洗した後に、加熱溶融する前記（４）〜（６）のいずれかに記載の方法。
（８）前記アルミニウムを含有するシリコンを減圧下で加熱溶融する前記（４）〜（７）のいずれかに記載の方法。
（９）前記アルミニウムを含有するシリコンが、一方向凝固精製させたシリコンである前記（４）〜（８）のいずれかに記載の方法。
【発明の効果】
【００１０】
本発明によれば、アルミニウムを含有するｎ型太陽電池用シリコンを簡単に製造することができる。すなわち、アルミニウムを含有するシリコンを方向凝固法により精製する際に、シリコン中のアルミニウム含有量に応じて決定された適量のリンを添加することで、ｐ型の特性を示すアルミニウムを含有するシリコンからであっても、太陽電池の原材料として有用なｎ型太陽電池用シリコンを製造することができる。
【００１１】
また、本発明によれば、精製されたリン添加シリコンを簡単に得ることができる。特に、アルミニウムを含有するシリコンを加熱溶融して溶融物を得、得られた溶融物にリンを添加してから一方向に凝固させて精製する方法は、アルミニウムを含有するシリコンを加熱溶融し、これを一方向に凝固させて精製した後、得られた精製シリコンを再度加熱溶融してリンを添加する方法と比べて、加熱溶融の回数が減るため、経済的にリン添加シリコンを製造することができる。
【図面の簡単な説明】
【００１２】
【図１】（ａ），（ｂ）は、本発明の一実施形態にかかる還元シリコンを得る工程を示す概略説明図である。
【図２】本発明の一実施形態にかかる方向凝固法を示す概略説明図である。
【図３】（ａ），（ｂ）は、本発明の一実施形態にかかるアルミニウムを含有するｎ型太陽電池用シリコンおよびリン添加シリコンを得る工程を示す概略説明図である。
【発明を実施するための形態】
【００１３】
以下、本発明にかかるアルミニウムを含有するｎ型太陽電池用シリコンおよびリン添加シリコンの製造方法の一実施形態について、アルミニウムを含有するシリコンに還元シリコンを用いる場合を例に挙げ、図１〜図３を参照して詳細に説明する。
【００１４】
本実施形態にかかるアルミニウムを含有するｎ型太陽電池用シリコンは、アルミニウムを含有するシリコンにリンを添加して方向凝固により精製することによって得られる。アルミニウムを含有するシリコンとしては、例えばハロゲン化ケイ素を金属アルミニウムにより還元して得られる還元シリコンが挙げられる。該還元シリコンは、以下のようにして得ることができる。すなわち、図１（ａ）に示すように、ハロゲン化ケイ素（１）を金属アルミニウム（３）により還元して、図１（ｂ）に示すように、還元シリコン（５）を得る。ハロゲン化ケイ素（１）としては、例えば下記一般式（i）で表される化合物等が挙げられる。
【００１５】
【化１】
0005490502.tif 000002
［式中、ｎは０〜３の整数を示し、Ｘはハロゲン原子を示す。］
【００１６】
前記一般式（i）において、Ｘで示されるハロゲン原子としては、フッ素原子、塩素原子、臭素原子、ヨウ素原子が挙げられ、かかるハロゲン化ケイ素化合物（i）としては、例えば四フッ化ケイ素、三フッ化ケイ素、二フッ化ケイ素、一フッ化ケイ素、四塩化ケイ素、三塩化ケイ素、二塩化ケイ素、一塩化ケイ素、四臭化ケイ素、三臭化ケイ素、二臭化ケイ素、一臭化ケイ素、四ヨウ化ケイ素、三ヨウ化ケイ素、二ヨウ化ケイ素、一ヨウ化ケイ素等が挙げられる。
【００１７】
ハロゲン化ケイ素（１）の純度としては、純度の高いｎ型太陽電池用シリコンおよびリン添加シリコンを得る上で９９．９９質量％以上が好ましく、より好ましくは９９．９９９９質量％以上、更により好ましくは９９．９９９９９質量％以上である。また、得られるリン添加シリコンをｎ型太陽電池用シリコンとして使用することを考慮すると、ホウ素含有量の少ないハロゲン化ケイ素（１）を用いるのが好ましい。具体的には、ハロゲン化ケイ素（１）のホウ素含有量としては、シリコンに対する質量比で０．３ｐｐｍ以下が好ましく、より好ましくは０．１ｐｐｍ以下、更により好ましくは０．０１ｐｐｍ以下である。前記ホウ素含有量は、誘導結合プラズマ質量分析法（ＩＣＰ質量分析法）により測定することができる。
【００１８】
ハロゲン化ケイ素（１）のリン含有量としては、シリコンに対する質量比で３ｐｐｍ以下、好ましくは１ｐｐｍ以下が好ましい。リン含有量が３ｐｐｍを超えると、後述するｎ型太陽電池用シリコンにおけるリンの含有量が、太陽電池特性を考慮した許容含有量を超える可能性がある。前記リン含有量は、ＩＣＰ質量分析法またはグロー放電質量分析法（ＧＤＭＳ）により測定することができる。
【００１９】
金属アルミニウム（３）としては、通常、アルミニウムとして市販されている電解還元アルミニウムや、電解還元アルミニウムを偏析凝固法、三層電解法等の方法で精製して得られる高純度アルミニウム等が好適である。
【００２０】
また、金属アルミニウム（３）の純度としては、不純物による汚染の少ないｎ型太陽電池用シリコンおよびリン添加シリコンを得る上で９９．９質量％以上が好ましく、より好ましくは９９．９５質量％以上である。金属アルミニウムの純度とは、金属アルミニウム１００質量％から、鉄、銅、ガリウム、チタン、ニッケル、ナトリウム、マグネシウムおよび亜鉛の合計含有量を差引いて求められる値であり、これらの不純物元素の合計含有量は、ＧＤＭＳにより測定することができる。金属アルミニウムとして、比較的低い含有量でシリコンを含む金属アルミニウムを用いることもできる。
【００２１】
ハロゲン化ケイ素（１）を金属アルミニウム（３）で還元するには、例えばハロゲン化ケイ素（１）を加熱溶融状態の金属アルミニウム（３）中に吹き込めばよい。この方法でハロゲン化ケイ素（１）を金属アルミニウム（３）で還元すれば、目的とするアルミニウムを含有するシリコンを得ることができる。具体的に説明すると、気体状態のハロゲン化ケイ素（１）を図１（ａ）に示すように、吹込パイプ（２）を通じて加熱溶融状態の金属アルミニウム（３）中に吹き込む。
【００２２】
吹込パイプ（２）としては、加熱溶融状態の金属アルミニウム（３）に対して不活性であり、耐熱性を有するものが好ましい。具体的には、黒鉛等の炭素、炭化ケイ素、炭化窒素、アルミナ（酸化アルミニウム）、石英等のシリカ（酸化ケイ素）等で構成されていることが好ましい。
【００２３】
加熱溶融状態の金属アルミニウム（３）は、容器（４）に保持される。該容器（４）としては、加熱溶融状態の金属アルミニウム（３）、ハロゲン化ケイ素（１）およびシリコンに対して不活性であり、耐熱性を有するものが好ましい。具体的には、黒鉛等の炭素、炭化ケイ素、炭化窒素、アルミナ（酸化アルミニウム）、石英等のシリカ（酸化ケイ素）等で構成されていることが好ましい。
【００２４】
ハロゲン化ケイ素（１）を、吹込パイプ（２）を通じて、容器（４）に保持された加熱溶融状態の金属アルミニウム（３）中に吹き込むと、ハロゲン化ケイ素（１）が金属アルミニウム（３）によってシリコンに還元されるとともに、生成したシリコンが金属アルミニウム（３）に溶解する。これにより、シリコンを含むアルミニウム融液（３０）が得られる。アルミニウム融液（３０）におけるシリコン含有量は、ハロゲン化ケイ素（１）の吹込み量により調整することができる。
【００２５】
ハロゲン化ケイ素（１）を吹き込んだ後のアルミニウム融液（３０）を冷却すると、これに溶解したシリコンが還元シリコン（５）として、図１（ｂ）に示すように、冷却後の固形物（３０'）の上面に晶出する。この晶出した還元シリコン（５）を冷却後の固形物（３０'）から、例えばダイヤモンドカッター等を用いて切り出すことにより、目的の還元シリコン（５）を、アルミニウムを含有するシリコンとして得ることができる。
【００２６】
得られた還元シリコン（５）の純度としては、９４質量％以上が好ましく、より好ましくは９９．９質量％以上、更により好ましくは９９．９９質量％以上である。また、アルミニウム含有量は、シリコンに対する質量比で５２０００ｐｐｍ以下が好ましく、より好ましくは１１００ｐｐｍ以下、更により好ましくは１２ｐｐｍ以下である。ホウ素含有量は、シリコンに対する質量比で０．１５ｐｐｍ以下が好ましく、より好ましくは０．０１ｐｐｍ以下である。リン含有量は、シリコンに対する質量比で３ｐｐｍ以下が好ましく、より好ましくは１ｐｐｍ以下である。炭素含有量は、シリコンに対する質量比で９ｐｐｍ以下が好ましく、より好ましくは１ｐｐｍ以下である。このような純度の還元シリコン（５）は、例えば比較的遅い冷却速度でアルミニウム融液（３０）を冷却することにより、得ることができる。前記アルミニウムおよびホウ素の含有量は、ＩＣＰ質量分析法により測定することができる。前記リン含有量は、ＩＣＰ質量分析法またはＧＤＭＳにより測定することができる。前記炭素含有量は、フーリエ変換赤外分光光度計法（ＦＴ−ＩＲ）により測定することができる。
【００２７】
特に、ｎ型太陽電池用シリコンとして使用することを考慮すると、還元シリコン（５）の純度としては、９８質量％以上が好ましく、より好ましくは９９．９質量％以上、更により好ましくは９９．９９９質量％以上である。また、アルミニウム含有量は、シリコンに対する質量比で１質量％以下が好ましく、より好ましくは１０００ｐｐｍ以下、更により好ましくは１０ｐｐｍ以下である。リン含有量は、シリコンに対する質量比で３ｐｐｍ以下が好ましく、より好ましくは１ｐｐｍ以下である。還元シリコン（５）の純度が低くなるほど、ｎ型太陽電池用シリコンの作製までに実施する方向凝固による精製の回数が増加することがある。そのため、還元シリコン（５）の純度が９８質量％未満であったり、アルミニウム含有量がシリコンに対する質量比で１質量％を超えたり、リン含有量が３ｐｐｍを超えたりすると、工業的、かつ経済的に方向凝固法による精製の適用が困難になることがある。
【００２８】
得られた還元シリコン（５）の表面には、金属アルミニウムが付着していることがある。また、用いたハロゲン化ケイ素（１）や金属アルミニウム（３）の純度等によっては、得られた還元シリコン（５）にアルミニウム以外の不純物も含まれることがある。このような場合には、還元シリコン（５）を酸洗してアルミニウム等の不純物を除去してから、後述する次の加熱溶融工程に進むのが好ましい。
【００２９】
還元シリコン（５）の酸洗は、例えば還元シリコン（５）を酸に浸漬することにより行うことができる。酸洗に用いる酸としては、例えば濃硝酸、濃塩酸、王水等が挙げられる。酸洗温度としては、通常、２０〜９０℃、酸洗時間としては、通常、５時間〜２４時間、好ましくは５時間〜１２時間が適当である。
【００３０】
次に、アルミニウムを含有するシリコンである得られた還元シリコン（５）を加熱溶融する。還元シリコン（５）の加熱溶融は、大気圧下で行ってもよいが、減圧下に行うのが好ましい。これにより、揮発性の不純物元素を還元シリコン（５）から揮発させて除去することができる。減圧下に加熱溶融する際の圧力（絶対圧）としては、通常、４００Ｐａ以下、好ましくは１００Ｐａ以下、より好ましくは０．５Ｐａ以下である。還元シリコン（５）を加熱溶融する際の加熱温度としては、還元シリコン（５）の溶融温度以上であればよく、通常は１４１０〜１６５０℃である。
【００３１】
次に、加熱溶融した還元シリコン（５）にリンを添加する。リンの添加量は、還元シリコン（５）に含まれるリンの含有量や、後述する次の凝固工程でのリンの偏析の程度、目的とするリン添加シリコンのリン含有量に応じて適宜選択すればよいが、ホウ素の含有量よりも多く、かつシリコンに対する質量比で、通常、０．０２〜３ｐｐｍ、好ましくは０．０３〜１ｐｐｍとなるように添加するのが好ましい。なお、リンの添加は加熱溶融前であってもよい。
【００３２】
特に、ｎ型太陽電池用シリコンとして使用することを考慮すると、リンの添加量は、アルミニウムを含有するシリコンに含まれるアルミニウムの含有量に応じて、シリコン中のリン／アルミニウム質量濃度比が０．００９以上、好ましくは０．００９〜１．５になるように添加する。リンの添加量がリン／アルミニウム質量濃度比において０．００９未満になると、得られる精製シリコンはｎ型の特性を示し難くなり、かつ得られるｎ型太陽電池用シリコンの歩留りも低下するため好ましくない。
【００３３】
リンは、通常、純度９９．９９９９９質量％（７ナイン）以上の高純度シリコンと、９９．９９９９質量％（６ナイン）以上の高純度リンとの合金であるシリコン−リンの母合金として添加する。シリコン−リンの母合金としては、例えば抵抗率２ｍΩ・ｃｍでリンの含有量がシリコンに対する質量比で７００〜７７０ｐｐｍ程度のものが挙げられる。
【００３４】
次に、リンを添加した後の加熱溶融状態にある還元シリコン（５）を、方向凝固法で精製する。本実施形態にかかる方向凝固法は、図２に示すように、加熱溶融状態にある還元シリコン（５）の冷却を、鋳型（６）内で、温度勾配（Ｔ）を一方向に設けた状態で行う。
【００３５】
具体的に説明すると、鋳型（６）としては、加熱溶融状態にある還元シリコン（５）に対して不活性であり、耐熱性を有することが好ましい。具体的には、鋳型（６）は、黒鉛等の炭素、炭化ケイ素、炭化窒素、アルミナ（酸化アルミニウム）、石英等のシリカ（酸化ケイ素）等で構成されることが好ましい。
【００３６】
温度勾配（Ｔ）は、図２の例では低温側（５１）が下方に、高温側（５２）が上方になるよう重力方向に設けられている。なお、温度勾配（Ｔ）は一方向に設けられていればよく、例えば水平方向に設けられていて低温側（５１）と高温側（５２）とが同じ高さになっていてもよいし、重力方向に設けられていて低温側（５１）が上方に、高温側（５２）が下方になるよう設けられてもよい。温度勾配（Ｔ）は、過大な設備を必要とせず、実用的である点で、通常は０．２〜２．５℃／ｍｍ、好ましくは０．５〜１．５℃／ｍｍである。
【００３７】
温度勾配（Ｔ）は、例えば以下のようにして設けることができる。すなわち、炉（８）は、その下部（８'）の中央部が開放されており、この下部（８'）の中央部から昇降自在となるように、鋳型（６）を炉（８）内に配置する。この鋳型（６）の上方および左右に位置する炉（８）内に３つのヒーター（７）を配置する。各ヒーター（７）で鋳型（６）の上部を加熱しつつ、炉（８）の下部（８'）で鋳型（６）の下部を冷却する。これにより、低温側（５１）が下方に、高温側（５２）が上方になるよう重力方向に温度勾配（Ｔ）を設けることができる。
【００３８】
鋳型（６）の下部を冷却する方法としては、例えば空冷等の他、温度勾配（Ｔ）に応じて水冷プレート（９）を用いる方法等が挙げられる。すなわち、炉（８）の下方に、鋳型（６）を介して一対の水冷プレート（９）を対向配置する。各水冷プレート（９）は、ステンレス鋼等からなる本体内部に循環流路が設けられており、該循環流路に水を循環させて、鋳型（６）の下部を冷却する。
【００３９】
加熱溶融状態にある還元シリコン（５）の冷却は、これを収容した鋳型（６）を矢印Ａに示す下方向に移動させ、該鋳型（６）を炉（８）の下部（８'）から炉（８）の外へ導くことにより行う。これにより、還元シリコン（５）は、低温側（５１）から固相（５４）を形成しつつ凝固し、図３（ａ）に示すように、シリコン方向凝固物（１０）となる。
【００４０】
冷却により低温側（５１）から形成される固相（５４）と、高温側（５２）に位置し未だ凝固していない液相（５５）との界面（５６）の移動速度として表わされる凝固速度（Ｒ）は、通常、０．０５〜２ｍｍ／分、好ましくは０．４〜１．２ｍｍ／分である。凝固速度（Ｒ）は、例えば鋳型（６）を炉（８）の外へ移動させる際の鋳型（６）の移動速度によって調整することができる。
【００４１】
還元シリコン（５）は、低温側（５１）から徐々に凝固するが、この凝固過程における凝固率（Ｙ）は、用いた還元シリコン（５）のうち、固相（５４）になった還元シリコンの割合（％）で表わされる。
【００４２】
前記凝固過程において、還元シリコン（５）に含まれるアルミニウム等の不純物は、高温側（５２）に偏析して移動する。このため、凝固後のシリコン方向凝固物（１０）では、温度勾配（Ｔ）の低温側（５１）から高温側（５２）に向かって一方向に不純物含有量（Ｃ）が増加する。これに対し、還元シリコン（５）に含まれるリンは、高温側（５２）に偏析することが少なく、固相（５４）および液相（５５）に比較的均一に分布する。
【００４３】
図３（ａ），（ｂ）は、本発明の一実施形態にかかるアルミニウムを含有するｎ型太陽電池用シリコンおよびリン添加シリコンを得る工程を示す概略説明図である。図３（ａ）に示すように、得られたシリコン方向凝固物（１０）のうち、冷却過程で温度勾配（Ｔ）の低温側（５１）に位置していた領域が、不純物含有量の少ない精製シリコン領域（１０Ａ）となり、高温側（５２）に位置していた領域が、偏析した不純物を多く含む粗シリコン領域（１０Ｂ）となる。このシリコン方向凝固物（１０）から粗シリコン領域（１０Ｂ）を除去すると、図３（ｂ）に示すように、精製シリコン領域（１０Ａ）からなる目的のリン添加シリコン（１１）を得ることができる。
【００４４】
粗シリコン領域（１０Ｂ）を除去する方法としては、特に限定されるものではなく、例えばダイヤモンドカッター等を用いる通常の方法を採用することができる。すなわち、精製シリコン領域（１０Ａ）と粗シリコン領域（１０Ｂ）との界面に沿って、粗シリコン領域（１０Ｂ）からなる粗シリコン（１２）を切除すればよい。得られたリン添加シリコン（１１）は、例えば太陽電池の原材料として有用である。
【００４５】
特に、リン添加シリコン（１１）がｎ型太陽電池用シリコンである場合には、該ｎ型太陽電池用シリコン中のアルミニウムの含有量は、シリコンに対する質量比で０．００１〜１．０ｐｐｍ、好ましくは０．０３〜０．３ｐｐｍ、より好ましくは０．０３〜０．１ｐｐｍである。アルミニウムの含有量が０．００１ｐｐｍ未満であると、経済的に不利となる。また、アルミニウムの含有量が１．０ｐｐｍを超えると、太陽電池としての特性が低下する。
【００４６】
また、リンの含有量は、シリコンに対する質量比で０．００１１〜１．１ｐｐｍ、好ましくは０．３〜０．８ｐｐｍである。リンの含有量が０．００１１ｐｐｍ未満となるか、１．１ｐｐｍを超えると、太陽電池としての特性が低下する。
【００４７】
更に、ｎ型太陽電池用シリコン中のリン／アルミニウム質量濃度比は１．１以上、好ましくは１．１〜２０である。リン／アルミニウム質量濃度比が１．１未満になると、得られるシリコンがｎ型の特性を示し難くなり、かつ得られるｎ型太陽電池用シリコンの歩留りも低下する。なお、本発明にかかるリン添加シリコンの用途は、前記で例示した用途に限定されない。
【００４８】
以上、本発明の好ましい実施形態を説明したが、本発明は以上の実施形態に限定されず、特許請求の範囲に記載の範囲内において、種々の改善や変更が可能である。例えば前記した一実施形態では、アルミニウムを含有するシリコンに還元シリコンを用いる場合について説明したが、本発明はこれに限定されず、還元シリコンに代えて、他のアルミニウムを含有するシリコンを原料として用いることもできる。
【００４９】
また、前記した一実施形態では、得られた還元シリコンを加熱溶融し、これにリンを添加する場合について説明したが、前記還元シリコンを方向凝固法により精製してから加熱溶融し、これにリンを添加してもよい。すなわち、アルミニウムを比較的多く含有する場合、一回の方向凝固法による精製では、アルミニウムを十分に除去できないことがある。そこで、一回の方向凝固法でアルミニウムを十分に除去できない場合、つまり方向凝固法による精製が複数回必要な場合には、アルミニウムを含有するシリコンに、一方向凝固精製させたシリコンを用いればよい。これにより、最終的にアルミニウムが適度に精製除去されたｎ型太陽電池用シリコンおよびリン添加シリコンが得られる。
【００５０】
また、前記した一実施形態では、アルミニウムを含有するシリコンを加熱溶融し、リン／アルミニウム質量濃度比が０．００９以上になるようにリンを添加した後、鋳型内で温度勾配を一方向に設けた状態で凝固させる場合について説明したが、アルミニウムを含有するシリコンに、リン／アルミニウム質量濃度比が０．００９以上になるようにリンを添加した後、加熱溶融し、鋳型内で温度勾配を一方向に設けた状態で凝固させてもよい。
【００５１】
以下、実施例を挙げて本発明を詳細に説明するが、本発明は以下の実施例のみに限定されるものではない。
【実施例１】
【００５２】
＜ｎ型半導体用シリコンの作製＞
図２および図３に示すようにして、ｎ型半導体用シリコンを得た。具体的には、先ず、高純度シリコン〔純度９９．９９９９９％以上〕１０ｋｇと、１０ｐｐｍ相当の高純度アルミニウム〔純度９９．９９９％、住友化学（株）製〕０．１ｇとを、図２に示す黒鉛製の鋳型（６）〔内寸法１８ｃｍ×１８ｃｍ×深さ２８ｃｍ、内容積約９Ｌ〕に入れ、アルゴンガス雰囲気の電気炉（８）内にて１５４０℃に加熱して溶解させ、融液深さ１３０ｍｍのアルミニウムを含有するシリコン融液を作製した。
【００５３】
次いで、シリコン中のリン／アルミニウム質量濃度比が０．０３になるように、かつシリコン融液中にシリコンに対する質量比で０．３ｐｐｍとなるようにリンを添加した。前記リンは、純度９９．９９９９９質量％（７ナイン）以上の高純度シリコンと、９９．９９９９質量％（６ナイン）以上の高純度リンとの合金であるシリコン−リンの母合金として添加した。このシリコン−リンの母合金は、抵抗率２ｍΩ・ｃｍでリンの含有量がシリコンに対する質量比で７７０ｐｐｍである。
【００５４】
次いで、温度勾配（Ｔ）１℃／ｍｍ、凝固速度（Ｒ）０．４ｍｍ／分の条件で鋳型（６）を矢印Ａ方向に移動させる方向凝固法により、アルミニウムを含有するシリコン融液を一方向に凝固させて、図３に示すシリコン方向凝固物（１０）を得た。なお、温度勾配（Ｔ）は、低温側（５１）が下方に、高温側（５２）が上方になるよう重力方向に設けた。
【００５５】
得られたシリコン方向凝固物（１０）のうち、凝固過程における凝固率（Ｙ）が２０％、５０％および８０％であったときの固相（５４）と液相（５５）との界面（５６）に相当する部分をダイヤモンドカッターで切り出し、それぞれの部分のアルミニウムおよびリンの含有量をＩＣＰ質量分析法により定量した。その結果を、表１に示す。表１から明らかなように、各凝固率（Ｙ）におけるシリコン方向凝固物（１０）中のリン／アルミニウム質量濃度比が１．１以上であることがわかる。
【００５６】
【表１】
0005490502.tif 000003
【実施例２】
【００５７】
先ず、前記実施例１と同様にして、融液深さ１３０ｍｍのアルミニウムを含有するシリコン融液を作製した。次いで、シリコン中のリン／アルミニウム質量濃度比が０．０７になるように、かつシリコン融液中にシリコンに対する質量比で０．７ｐｐｍとなるようにリンを添加した以外は、前記実施例１と同様にして方向凝固法を行い、シリコン方向凝固物（１０）を得た。
【００５８】
得られたシリコン方向凝固物（１０）のうち、凝固過程における凝固率（Ｙ）が２０％、５０％および８０％であったときの固相（５４）と液相（５５）との界面（５６）に相当する部分をダイヤモンドカッターで切り出し、それぞれの部分のアルミニウムおよびリンの含有量をＩＣＰ質量分析法により定量した。その結果を、表２に示す。表２から明らかなように、各凝固率（Ｙ）におけるシリコン方向凝固物（１０）中のリン／アルミニウム質量濃度比が１．１以上であることがわかる。
【００５９】
【表２】
0005490502.tif 000004
【００６０】
［比較例１］
先ず、前記実施例１と同様にして、融液深さ１３０ｍｍのアルミニウムを含有するシリコン融液を作製した。次いで、シリコン中のリン／アルミニウム質量濃度比が０．００３になるように、かつシリコン融液中にシリコンに対する質量比で０．０３ｐｐｍとなるようにリンを添加した以外は、前記実施例１と同様にして方向凝固法を行い、シリコン方向凝固物（１０）を得た。
【００６１】
得られたシリコン方向凝固物（１０）のうち、凝固過程における凝固率（Ｙ）が２０％、５０％および８０％であったときの固相（５４）と液相（５５）との界面（５６）に相当する部分をダイヤモンドカッターで切り出し、それぞれの部分のアルミニウムおよびリンの含有量をＩＣＰ質量分析法により定量した。その結果を、表３に示す。表３から明らかなように、各凝固率（Ｙ）におけるシリコン方向凝固物（１０）中のリン／アルミニウム質量濃度比が１．１未満であることがわかる。
【００６２】
【表３】
0005490502.tif 000005
【００６３】
［比較例２］
先ず、前記実施例１と同様にして、融液深さ１３０ｍｍのアルミニウムを含有するシリコン融液を作製した。シリコン融液に対してリンの添加はしていない。次いで、前記実施例１と同様にして方向凝固法を行い、シリコン方向凝固物（１０）を得た。
【００６４】
得られたシリコン方向凝固物（１０）のうち、凝固過程における凝固率（Ｙ）が２０％、５０％および８０％であったときの固相（５４）と液相（５５）との界面（５６）に相当する部分をダイヤモンドカッターで切り出し、それぞれの部分のアルミニウムおよびリンの含有量をＩＣＰ質量分析法により定量した。その結果を、表４に示す。表４から明らかなように、各凝固率（Ｙ）におけるシリコン方向凝固物（１０）中のリン／アルミニウム質量濃度比が１．１未満であることがわかる。
【００６５】
【表４】
0005490502.tif 000006
【００６６】
＜評価＞
上記実施例１，２および比較例１，２で得られた各シリコン方向凝固物（１０）のうち、凝固率（Ｙ）が８０％までの部分を太陽電池用シリコンとし、その太陽電池特性として抵抗率、ライフタイムおよび拡散長を評価した。各評価方法を以下に示すとともに、その結果を表５に併せて示す。
【００６７】
（抵抗率およびライフタイム）
先ず、シリコン方向凝固物（１０）からワイヤーソーを用いて、５０ｍｍ×５０ｍｍ、厚さ０．３５ｍｍの方形のウェハーを切出した。次いで、該ウェハーをフッ硝酸でエッチングした後、ウェハーの抵抗率およびライフタイムを測定した。ウェハーの抵抗率は、ＱＳＳＰＣ（Quasi-Steady-State Photoconductance）法で測定した。測定機器は、Ｔｅｘｔｒｏｎｉｘ社製の「ＴＤＳ２１０」を用いた。ウェハーのライフタイムは、ヨウ素−エタノール溶液に浸してＱＳＳＰＣ法で測定した。測定機器は、Ｔｅｘｔｒｏｎｉｘ社製の「ＴＤＳ２１０」を用いた。光源には白色光源を使用し、局所的ではなく、ウェハー全体の平均的なライフタイムを測定した。
【００６８】
（拡散長）
シリコン方向凝固物（１０）から幅１８０ｍｍ×長さ１３０ｍｍ×厚さ５ｍｍの凝固方向に平行な断面を有する基板を切出し、フッ硝酸でエッチングした後、酸化処理し、基板の拡散長を測定した。基板の拡散長は、ＳＰＶ（Surface Photo Voltage）法で測定した。測定機器は、ＳＤｉ社製の「ＣＭＳ４０１０」を用いた。
【００６９】
【表５】
0005490502.tif 000007
【００７０】
表５から明らかなように、実施例１は、抵抗率が０．８〜１．８Ω・ｃｍでｎ型、ライフタイムは方向凝固物の端部を除き５０μｓ、拡散長は方向凝固物の端部を除き３００μｍを示した。これらの結果より、実施例１はｎ型太陽電池用シリコンとして使用できると判断した。また、実施例２は、抵抗率が０．３〜０．９Ω・ｃｍでｎ型、ライフタイムは方向凝固物の端部を除き３０μｓ、拡散長は方向凝固物の端部を除き１２０μｍを示した。これらの結果より、実施例２はｎ型太陽電池用シリコンとして使用できると判断した。
【００７１】
一方、比較例１は、抵抗率が３〜２３Ω・ｃｍでｐ型、ライフタイムは方向凝固物の端部を除き５０μｓ、拡散長は方向凝固物の端部を除き４０μｍを示した。これらの結果より、比較例１はｎ型太陽電池用シリコンとしての使用は困難であると判断した。また、比較例２は、抵抗率が２〜１２Ω・ｃｍでｐ型、ライフタイムは方向凝固物の端部を除き５０μｓ、拡散長は方向凝固物の端部を除き４０μｍを示した。これらの結果より、比較例２はｎ型太陽電池用シリコンとしての使用は困難であると判断した。
【実施例３】
【００７２】
図１〜図３に示すようにして、リン添加シリコン（１１）を得た。具体的には、先ず、図１に示すようにして、還元シリコン（５）を得た。用いた各部材は、以下の通りである。
【００７３】
ハロゲン化ケイ素（１）：純度９９．９９質量％以上、ホウ素含有量０．１ｐｐｍ、リン含有量０．３ｐｐｍの四塩化ケイ素ガスを用いた。前記ホウ素含有量およびリン含有量は、いずれもシリコンに対する質量比である。
金属アルミニウム（３）：純度９９．９質量％以上の市販の電解還元アルミニウムを用いた。
吹込パイプ（２）：内径８ｍｍ、アルミナ製のパイプを用いた。
容器（４）：内径１８０ｍｍ、深さ２００ｍｍ、黒鉛製の容器を用いた。
【００７４】
図１に示すように、ハロゲン化ケイ素（１）を、吹込パイプ（２）から、１０２０℃で加熱溶融状態にある金属アルミニウム（３）中に吹き込むことにより還元した。なお、ハロゲン化ケイ素（１）の吹込み量は、０．２Ｌ／分とした。
【００７５】
得られたアルミニウム融液（３０）を冷却し、晶出したシリコンをダイヤモンドカッターで切り出し、還元シリコン（５）を得た。この還元シリコン（５）のアルミニウム含有量をＩＣＰ質量分析法により定量したところ、シリコンに対する質量比で１０８０ｐｐｍであった。
【００７６】
この還元シリコン（５）を８０℃で８時間、３６％塩酸に浸漬して酸洗を行った。酸洗後の還元シリコン（５）中のアルミニウムおよびホウ素の含有量をＩＣＰ質量分析法により定量し、リンの含有量をＧＤＭＳにより定量したところ、シリコンに対する質量比でアルミニウム含有量は１０．１ｐｐｍ、リン含有量は０．０８ｐｐｍ、ホウ素含有量は０．０１５ｐｐｍ（検出下限）未満であった。酸洗後の還元シリコン（５）の純度は、９９．９９質量％以上であった。
【００７７】
次に、図２に示す鋳型（６）に、酸洗後の還元シリコン（５）を投入し、これを１５１０℃に加熱して溶融させ、この状態で１Ｐａ（絶対圧）の減圧下に１２時間保持した。なお、鋳型（６）は、内径４０ｍｍ、深さ２００ｍｍ、黒鉛製のものを用いた。
【００７８】
その後、還元シリコン（５）の加熱溶融状態を保持したまま、炉（８）内にアルゴンガスを導入して大気圧とし、シリコンに対する質量比で０．６ｐｐｍとなるようにリンを添加した。前記リンは、純度９９．９９９９９質量％（７ナイン）以上の高純度シリコンと、９９．９９９９質量％（６ナイン）以上の高純度リンとの合金であるシリコン−リンの母合金として添加した。このシリコン−リンの母合金は、抵抗率２ｍΩ・ｃｍでリンの含有量がシリコンに対する質量比で７００ｐｐｍである。
【００７９】
次いで、温度勾配（Ｔ）１℃／ｍｍ、凝固速度（Ｒ）０．４ｍｍ／分の条件で鋳型（６）を矢印Ａ方向に移動させる方向凝固法により、還元シリコン（５）を一方向に凝固させて、図３に示すシリコン方向凝固物（１０）を得た。なお、温度勾配（Ｔ）は、低温側（５１）が下方に、高温側（５２）が上方になるよう重力方向に設けた。
【００８０】
得られたシリコン方向凝固物（１０）のうち、凝固過程における凝固率（Ｙ）が２０％、５０％および８０％であったときの固相（５４）と液相（５５）との界面（５６）に相当する部分をダイヤモンドカッターで切り出し、それぞれの部分のアルミニウムおよびホウ素の含有量をＩＣＰ質量分析法により定量し、リンの含有量をＧＤＭＳにより定量した。その結果を、表６に示す。
【００８１】
【表６】
0005490502.tif 000008
【００８２】
表６から明らかなように、加熱溶融した還元シリコン（５）にリンを添加した後、一方向に凝固させても、凝固後のシリコン中におけるリンの分布に偏析が比較的少ないことがわかる。そして、凝固過程における凝固率（Ｙ）が８０％であったときの界面（５６）に相当する部分で得られたシリコン方向凝固物（１０）を切断し、粗シリコン領域（１０Ｂ）を切除することで、精製シリコン領域（１０Ａ）からなる目的のリン添加シリコン（１１）が得られているのがわかる。
【実施例４】
【００８３】
先ず、前記実施例３と同様にして酸洗前の還元シリコン（５）を得た。次に、この還元シリコン（５）を、図２に示す鋳型（６）に投入し、１５４０℃に加熱して溶融させ、温度勾配（Ｔ）１℃／ｍｍ、凝固速度（Ｒ）０．４ｍｍ／分の条件で鋳型（６）を矢印Ａ方向に移動させる方向凝固法により、還元シリコン（５）を一方向に凝固させて、シリコン方向凝固物（１０）を得た。なお、温度勾配（Ｔ）は、低温側（５１）が下方に、高温側（５２）が上方になるよう重力方向に設けた。
【００８４】
次に、得られた方向凝固物（１０）のうち、凝固過程における凝固率（Ｙ）が８０％であったときの界面（５６）に相当する部分で粗シリコン領域（１０Ｂ）を切除して、還元シリコン（５）を精製した。精製シリコン領域（１０Ａ）として得られた精製後の還元シリコン（５）中のアルミニウムおよびホウ素の含有量をＩＣＰ質量分析法により定量し、リンの含有量をＧＤＭＳにより定量したところ、シリコンに対する質量比でアルミニウム含有量は６．３ｐｐｍ、リン含有量は０．０３ｐｐｍ、ホウ素含有量は０．０１５ｐｐｍ（検出下限）未満であった。
【００８５】
次に、図２に示す鋳型（６）に、上記で精製した後の還元シリコン（５）を投入し、１５４０℃に加熱して溶融させ、シリコンに対する質量比で０．０３ｐｐｍとなるようにリンを添加した。次いで温度勾配（Ｔ）１℃／ｍｍ、凝固速度（Ｒ）０．４ｍｍ／分の条件で鋳型（６）を矢印Ａ方向に移動させる方向凝固法により、還元シリコン（５）を一方向に凝固させて、図３に示すシリコン方向凝固物（１０）を得た。なお、温度勾配（Ｔ）は、低温側（５１）が下方に、高温側（５２）が上方になるよう重力方向に設けた。
【００８６】
得られたシリコン方向凝固物（１０）のうち、凝固過程における凝固率（Ｙ）が２０％、５０％および８０％であったときの界面（５６）に相当する部分をダイヤモンドカッターで切り出し、それぞれの部分のアルミニウムおよびホウ素の含有量をＩＣＰ質量分析法により定量し、リンの含有量をＧＤＭＳにより定量した。その結果を、表７に示す。
【００８７】
【表７】
0005490502.tif 000009
【００８８】
表７から明らかなように、凝固過程における凝固率（Ｙ）が８０％であったときの界面（５６）に相当する部分で得られたシリコン方向凝固物（１０）を切断し、粗シリコン領域（１０Ｂ）を切除することで、精製シリコン領域（１０Ａ）からなる目的のリン添加シリコン（１１）が得られているのがわかる。
【符号の説明】
【００８９】
１  ハロゲン化ケイ素
２  吹込パイプ
３  金属アルミニウム
４  容器
５  還元シリコン
６  鋳型
７  ヒーター
８  炉
９  水冷プレート
１０  シリコン方向凝固物
１０Ａ  精製シリコン領域
１０Ｂ  粗シリコン領域
１１  リン添加シリコン
１２  粗シリコン
３０  アルミニウム融液
５１  低温側
５２  高温側
５４  固相
５５  液相
５６  界面
【図１】
0005490502.tif 000010
【図２】
0005490502.tif 000011
【図３】
0005490502.tif 000012